"以下のa及びbを含む消費者製品であって:aシェル材料とコア材料を含む粒子であって、好ましくは前記粒子は、前記粒子の総重量に基づいて、1重量~95重量、より好ましくは1重量~95重量、より好ましくは5重量~80重量、最も好ましくは5重量~50重量の前記コア材料を含み;前記シェル材料は前記コア材料を封入し、かつ前記シェル材料は架橋メラミンホルムアルデヒド、架橋尿素ホルムアルデヒド、及びこれらの混合物から選択される材料を含み;前記コア材料は以下の1~3を含む、粒子:1.保護懸濁剤であって、好ましくは有機シリコーンを含み、前記有機シリコーンは直鎖及び/又は分岐鎖であるか及び/又は架橋されており、かつ好ましくは25°Cにて500センチストークス0.0005m2/s~2,000,000センチストークス2m2/s、より好ましくは1000センチストークス0.001m2/s~800,000センチストークス0.8m2/s、最も好ましくは1000センチストークス0.001m2/s~300,000センチストークス0.3m2/sの粘度を有し、前記コア材料は好ましくは、コアの総重量に基づいて0.1重量~99重量、より好ましくは1重量~95重量、より好ましくは1重量~80重量、最も好ましくは5重量~50重量の前記保護懸濁剤を含む、保護懸濁剤;2.固形の水溶性有益剤であって、好ましくは、金属触媒、非金属触媒、活性化剤、予形成された過カルボン酸、ジアシル過酸化物、過酸化水素源、酵素、及びこれらの混合物からなる群から選択された材料を含み;好ましくは前記コア材料は、コアの総重量に基づいて0.01重量~80重量、より好ましくは0.1重量~50重量、より好ましくは1重量~25重量、最も好ましくは1重量~10重量の前記固形の水溶性有益剤を含む、固形の水溶性有益剤;及び3.場合により、疎水性有機材料であって、好ましくは1.5~10、より好ましくは1.5~6、より好ましくは2~5、最も好ましくは2.2~4.5のClogPを有する材料を含み、好ましくは前記コア材料は、コアの総重量に基づいて0.1重量~99重量、より好ましくは1重量~95重量、より好ましくは1重量~80重量、最も好ましくは5重量~80重量の前記疎水性有機材料を含む、疎水性有機材料;並びにb消費者製品補助成分;好ましくは前記消費者製品は、消費者製品の総重量に基づいて、0.01重量~80重量、より好ましくは0.1重量~50重量、より好ましくは1重量~25重量、最も好ましくは1重量~10重量の前記粒子を含み、前記粒子の少なくとも75、好ましくは85、より好ましくは90が好ましくは0.1MPa~5MPa、より好ましくは0.2MPa~3MPa、より好ましくは0.2MPa~2.0MPa、最も好ましくは0.2MPa~1.2MPaの破壊強度を有する、消費者製品。a前記金属触媒が、ジクロロ-1,4-ジエチル-1,4,8,11-テトラアザビシクロ[6.6.2]ヘキサデカンマンガンII;ジクロロ-1,4-ジメチル-1,4,8,11-テトラアザビシクロ[6.6.2]ヘキサデカンマンガンII、及びこれらの混合物からなる群から選択された材料を含み;b前記非金属触媒が、2-[3-[2-ヘキシルドデシルオキシ]-2-スルホオキシプロピル]-3,4-ジヒドロイソキノリニウム,分子内塩;3,4-ジヒドロ-2-[3-[2-ペンチルウンデシルオキシ]-2-スルホオキシプロピル]イソキノリニウム,分子内塩;2-[3-[2-ブチルデシルオキシ]-2-スルホオキシプロピル]-3,4-ジヒドロイソキノリニウム,分子内塩;3,4-ジヒドロ-2-[3-オクタデシルオキシ-2-スルホオキシプロピル]イソキノリニウム,分子内塩;2-[3-ヘキサデシルオキシ-2-スルホオキシプロピル]-3,4-ジヒドロイソキノリニウム,分子内塩;3,4-ジヒドロ-2-[2-スルホオキシ-3-テトラデシルオキシプロピル]イソキノリニウム,分子内塩;2-[3-ドデシルオキシ-2-スルホオキシプロピル]-3,4-ジヒドロイソキノリニウム,分子内塩;2-[3-[3-ヘキシルデシルオキシ]-2-スルホオキシプロピル]-3,4-ジヒドロイソキノリニウム,分子内塩;3,4-ジヒドロ-2-[3-[2-ペンチルノニルオキシ]-2-スルホオキシプロピル]イソキノリニウム,分子内塩;3,4-ジヒドロ-2-[3-[2-プロピルヘプチルオキシ]-2-スルホオキシプロピル]イソキノリニウム,分子内塩;2-[3-[2-ブチルオクチルオキシ]-2-スルホオキシプロピル]-3,4-ジヒドロイソキノリニウム,分子内塩;2-[3-デシルオキシ-2-スルホオキシプロピル]-3,4-ジヒドロイソキノリニウム,分子内塩;3,4-ジヒドロ-2-[3-オクチルオキシ-2-スルホオキシプロピル]イソキノリニウム,分子内塩;2-[3-[2-エチルヘキシルオキシ]-2-スルホオキシプロピル]-3,4-ジヒドロイソキノリニウム,分子内塩及びこれらの混合物からなる群から選択された材料を含み;c前記活性化剤が、テトラアセチルエチレンジアミンTAED;ベンゾイルカプロラクタムBzCL;4-ニトロベンゾイルカプロラクタム;3-クロロベンゾイル-カプロラクタム;ベンゾイルオキシベンゼンスルホナートBOBS;ノナノイルオキシベンゼン-スルホナートNOBS;フェニルベンゾアートPhBz;デカノイルオキシベンゼンスルホナートC10-OBS;ベンゾイルバレロラクタムBZVL;オクタノイルオキシベンゼンスルホナートC8-OBS;過酸分解可能なエステル;4-[N-ノナオイルアミノヘキサノイルオキシ]-ベンゼンスルホン酸ナトリウム塩NACA-OBS;ドデカノイルオキシベンゼンスルホナートLOBS又はC12-OBS;10-ウンデカノイルオキシベンゼンスルホナートUDOBS又は10位が不飽和のC11-OBS;デカノイルオキシ安息香酸DOBA;6-オクタンアミドカプロイルオキシベンゼンスルホナート;6-ノナンアミドカプロイルオキシベンゼンスルホナート;6-デカンアミドカプロイルオキシベンゼンスルホナート、及びこれらの混合物からなる群から選択された材料を含み;d前記予形成された過酸が、ペルオキシ一硫酸;過ヨウ素酸;過炭酸;過カルボン酸及び前記酸の塩;モノペルオキシフタル酸マグネシウム塩六水和物;アミド過酸及びこれらの混合物からなる群から選択された物質を含み;e前記ジアシル過酸化物が、ジノナノイルペルオキシド、ジデカノイルペルオキシド、ジウンデカノイルぺルオキシド、ジラウロイルペルオキシド、ジベンゾイルペルオキシド、ジ-3,5,5-トリメチルヘキサノイルペルオキシド及びこれらの混合物からなる群から選択された材料を含み;f前記過酸化水素源が、過ホウ酸塩、過炭酸塩、過酸化水素化物、ペルオキシド、過硫酸塩、及びこれらの混合物からなる群から選択された材料を含み;g前記酵素が、ペルオキシダーゼ、プロテアーゼ、リパーゼ、ホスホリパーゼ、セロビオヒドロラーゼ、セロビオース、デヒドロゲナーゼ、エステラーゼ、クチナーゼ、ぺクチナーゼ、マンナナーゼ、ペクチン酸リアーゼ、ケラチナーゼ、レダクターゼ、酸化酵素、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択された材料を含む、請求項1に記載の消費者製品。前記有機シリコーンが、非官能化シロキサンポリマー、官能化シロキサンポリマー、及びこれらの混合物からなる群から選択された材料を含み、前記官能化シロキサンポリマーは好ましくはアミノシリコーンを含む、請求項1又は2に記載の消費者製品。前記疎水性有機材料が、脂肪族疎水性有機材料、芳香族疎水性有機材料、カルボン酸、エステル、アルコール、脂肪酸、天然油、合成油、アルデヒド、ケトン、ニトリル、炭化水素、エーテル、アセタール、シッフ塩基、ワックス、及びこれらの混合物からなる群から選択された材料を含む、請求項1~3のいずれか一項に記載の消費者製品。a前記アルコールが、ラウリルアルコール、シトロネロール、α-テルピネオール、2-tert-ブチルシクロヘキサノール、2,6-ジメチル-2-オクタノール、3,7-ジメチル-3-オクタノール及び2,6-ジメチル-2-オクタノール、2-メチル-4-2,2,3-トリメチル-3-シクロペンテニル-2-ブテン-1-オール、リナロール、テトラヒドロリナロール、及びこれらの混合物から選択された材料を含み;b前記エステルが、ラウリン酸メチル、ジャスモン酸メチル、ヘキシルイソバレラート、ゲラニルアセタート、1,4-ジオキサシクロヘキサデカン-5,16-ジオン、4-tert-ブチルシクロヘキシルアセタート、3,5,5-トリメチルヘキシルアセタート、エチル-2-メチルペンタノアート、2-メチルブタン酸エチル、ミリスチン酸イソプロピル、及びこれらの混合物から選択された材料を含み;c前記エーテルが、3z-1-[2-メチル-2-プロペニルオキシ]-3-ヘキセン、デカヒドロスピロ[フラン-23h,5’-[4.7]メタノ[5h[インデン]、4,9,12,12-テトラメチル-5-オキサトリシクロ[8.2.0.04,6]ドデカン、デカヒドロ-2,6,6,7,8,8-ヘキサメチル-2h-インデノ[4,5-b]フラン、デカヒドロ-2,6,6,7,8,8-ヘキサメチル-2h-インデノ[4,5-b]フランの異性体、2-1-エチルペンチル-1,3-ジオキソラン、2-メチル-1,5-ジオキサスピロ[5.5]ウンデカン、フェニルエチルシクロヘキシルエーテル、及びこれらの混合物から選択された材料を含み;d前記カルボン酸が、ラウリン酸、ミリスチン酸、2,4-ジメトキシ安息香酸、2,4-ジメチル-2-ペンテン酸、ゲラン酸、サリチル酸、シクロヘキシル酢酸、及びこれらの混合物から選択された材料を含み;e前記ニトリルが、ラウリルニトリル、2-フェニルヘキサンニトリル、メチル2-[{4-4-ヒドロキシ-4-メチルペンチル-l-シクロヘキセニルメチレン}アミノ]ベンゾアート、2,2,4-トリメチル-4-フェニル-ブタンニトリル、3,7-ジメチルオクタンニトリル、e-3-フェニル-2-プロペンニトリル、3,7-ジメチル-6-オクテンニトリル、及びこれらの混合物から選択された材料を含み;f前記アミンが、4-4,8-ジメチル-3,7-ノナジエニルピリジン、2-メチルプロピル-キノリン、及びこれらの混合物から選択された材料を含み;g前記ケトンが、ジヒドロジャスモン、メチル-β-イオノン、メチルヘプタノン、6,10-ジメチルウンデセン-2-オン、1,3,4,6,7,8a-ヘキサヒドロ-1,1,5,5-テトラメチル-2h-2,4a-メタノナフタレン-85h-オン、5-シクロヘキサデセン-1-オン、イオノン、及びこれらの混合物から選択された材料を含み;h前記アルデヒドが、ラウリン酸アルデヒド、アミルシンナムアルデヒド、3,6及び4,6-ジメチルシクロヘキサ-3-エン-1-カルボキシアルデヒド、2,4-ジメチル-3-シクロヘキセン-1-カルボキシアルデヒド、1-メチル-4-4-メチル-3-ペンテニルシクロヘキサ-3-エン-1-カルボキシアルデヒド、3-及び4-4-メチル-3-ペンチルシクロヘキサ-3-エン-1-カルボキシアルデヒド、3,7,-ジメチル-6-オクテニルオキシアセトアルデヒド、及びこれらの混合物から選択された材料を含み;i前記炭化水素が、イソロンギホレン、リモネン、テルピノレン、3,7-ジメチル-1,3,6-オクタトリエン、ビサボレン、α-ピネン、及びこれらの混合物から選択された材料を含み;j前記シッフ塩基が、メチルアントラニル酸/シトロネラールシッフ塩基、イソノニルアルデヒド/メチルアントラニル酸シッフ塩基、メチルN-3,7-ジメチル-7-ヒドロキシオクチリデン-アントラニル酸シッフ塩基及びこれらの混合物から選択された材料を含み;k前記ワックスが、カルナバワックス、蜜蝋、パラフィン、ペトロラタム、ポリテトラフルオロエチレンワックス、及びこれらの混合物からなる群から選択された材料を含み;l前記天然油及び合成油が、ラベンダー油、セダー油、植物油、臭素化油、ユーカリプトール油、イランイラン油、パチョリ油、ベルガモット油、及びこれらの混合物からなる群から選択された材料を含む、請求項1~4のいずれか一項に記載の消費者製品。前記粒子を含有している前記消費者製品を10分、好ましくは8分、より好ましくは5分使用した後に、前記有益剤の少なくとも10、好ましくは少なくとも25、より好ましくは少なくとも35、より好ましくは50~100、より好ましくは65~95、最も好ましくは85~95を放出する、請求項1~5のいずれか一項に記載の消費者製品。前記粒子の少なくとも75、好ましくは85、より好ましくは90が、1ミクロン~100ミクロン、好ましくは5ミクロン~80ミクロン、より好ましくは6ミクロン~50ミクロン、最も好ましくは15ミクロン~40ミクロンの粒径を有する、請求項1~6のいずれか一項に記載の消費者製品。前記粒子の少なくとも75、好ましくは85、より好ましくは90が30nm~250nm、好ましくは40nm~180nm、より好ましくは50nm~150nmの粒子壁厚を有する、請求項1~7のいずれか一項に記載の消費者製品。前記消費者製品が、ホルムアルデヒドスカベンジャー、構造化剤、抗凝集剤、及びこれらの混合物からなる群から選択された材料を含む、請求項1~8のいずれか一項に記載の消費者製品。消費者製品の総重量に基づいて、85重量未満、好ましくは60重量未満、より好ましくは40重量未満、最も好ましくは20重量未満で合計水分を含む、請求項1~9のいずれか一項に記載の消費者製品。消費者製品の総重量に基づいて、1重量~85重量、好ましくは3重量~60重量、より好ましくは5重量~40重量、最も好ましくは5重量~20重量で合計水分を含む、請求項1~10のいずれか一項に記載の消費者製品。部位を処理及び/又は洗浄する方法であって、該方法が、a場合により前記部位を洗浄し及び/又はすすぐ工程と;b前記部位と請求項1~11のいずれか一項に記載の消費者製品とを接触させる工程と;c場合により前記部位を洗浄し及び/又はすすぐ工程と、を含む、方法。請求項1~12のいずれか一項に記載の消費者製品により処理した部位。消費者製品補助材料及び粒子を含む消費者製品の製造方法であって、該方法は、a.溶液の総重量に基づいて、10~90の第1乳化剤及び第1樹脂を含む、第1溶液を、前記第1乳化剤と前記第1樹脂との比が0.1:1~10:1であるように調製する工程と;b.前記第1溶液のpHをpH4.5~pH6の範囲に調整する工程と;c.溶液の総重量に基づいて10重量~95重量の水、第2乳化剤及び第2樹脂を含む、第2溶液を、前記第2乳化剤と前記第2樹脂との比が0:1~3:1であるように調製する工程と;d.前記第2溶液のpHをpH4~pH6の範囲に調整する工程と;e.固形の水溶性有益剤、25°Cにて少なくとも500センチストークス0.0005m2/sの粘度を有する保護懸濁剤、及び場合により疎水性有機材料を含む、コア材料を調製する工程であって、前記保護懸濁剤が前記固形の水溶性有益剤をコーティングする、工程と;f.前記コア材料と前記第1溶液とを組み合わせて第1組成物を形成する工程と;g.前記第1組成物を乳化させる工程と;h.前記第1組成物と前記第2溶液とを組み合わせて第2組成物を形成し、場合により任意の加工助剤と前記第2組成物とを組み合わせる工程と;i.前記第2組成物を、25°C~100°Cの温度にて少なくとも15分にわたって混合し、場合により任意の加工助剤と前記第2組成物とを組み合わせる工程と;j.工程i.時又は工程i.後に、場合により任意のスカベンジャー材料、構造剤、塩及び/又は抗凝集剤を前記第2組成物と組み合わせる工程と;k.場合により前記第2組成物を噴霧乾燥又は凝集させる工程と;l.前記第2組成物を1種以上の消費者製品補助成分と組み合わせる工程と、を含む、方法。請求項1に記載の消費者製品の製造方法であって、a溶液の総重量に基づいて、20重量~90重量の第1乳化剤及び第1樹脂を含む、第1溶液を、前記第1乳化剤と前記第1樹脂との比が0.1:1~10:1であるように調製する工程と;b前記第1溶液のpHをpH5~pH6の範囲に調整する工程と;c溶液の総重量に基づいて20重量~95重量の水、第2乳化剤及び第2樹脂を含む、第2溶液を、前記第2乳化剤と前記第2樹脂との比が0:1~3:1であるように調製する工程と;d前記第2溶液のpHをpH4~pH5の範囲に調整する工程と;e固形の水溶性有益剤、25°Cにて500センチストークス0.0005m2/s~2,000,000センチストークス2m2/s、好ましくは1000センチストークス0.001m2/s~800,000センチストークス0.8m2/s、より好ましくは1000センチストークス0.001m2/s~300,000センチストークス0.3m2/sの粘度を有する保護懸濁剤、及び場合により疎水性有機材料を含む、コア材料を調製する工程であって、好ましくは前記保護懸濁剤は、少なくとも30,000センチストークス0.03m2/s、より好ましくは30,000~60,000センチストークス0.03~0.06m2/sの粘度を有するシリコーン材料を含み、前記保護懸濁剤は前記固形の水溶性有益剤をコーティングする、工程と;f前記コア材料と前記第1溶液とを組み合わせて第1組成物を形成する工程と;g前記第1組成物を乳化させる工程と;h場合により前記第1組成物と前記第2溶液とを組み合わせて第2組成物を形成し、場合により任意の加工助剤と前記第2組成物とを組み合わせる工程と;i前記組み合わせた第1組成物と第2組成物を、25°C~100°Cの温度にて少なくとも15分にわたって混合し、場合により任意の加工助剤と前記第2組成物とを組み合わせる工程と;j工程i時又は工程i後に、場合により任意のスカベンジャー材料、構造剤、塩及び/又は抗凝集剤を前記第2組成物と組み合わせる工程と;k場合により前記第2組成物を噴霧乾燥又は凝集させる工程と、を含む、方法。要するに、出願者らは問題の原因を認識し、本明細書において、このような問題に対する解決策、並びにこのような解決策を使用する効果的な封入方法を開示する。加えて本出願者らは、特に的確なカプセル破壊強度を有することの重要性について認識した。したがって、前述の方法により製造されたカプセル、並びにこのようなカプセルを含む製品が開示される。驚くべきことに、このようなカプセルは消費者製品中で安定であるにもかかわらず、意図された通りに消費者製品が使用された際に、固形の水溶性有益剤の大部分を放出する。本発明は、封入された固形の水溶性有益剤及びこのようなカプセルを含む製品、並びにこのようなカプセル及びこのようなカプセルを含む製品の製造方法及び使用方法に関する。一態様では、本発明は、本方法の乳化工程時に、固形の水溶性有益剤の溶解に向けて解決策を提供する、メラミンホルムアルデヒド及び/又は尿素ホルムアルデヒドの封入方法に関する。定義本明細書で使用するとき、消費者製品は、販売される形態での使用を一般に意図する、ベビーケア、ビューティケア、衣類及びホームケア、ファミリーケア、フェミニンケア、ヘルスケア製品又はデバイスを意味する。このような製品としては、おむつ、よだれかけ、拭き取り用品;脱色、着色、染色、コンディショニング、シャンプー、スタイリングを含む毛髪ヒト、イヌ、及び/又はネコの処理に関連する製品及び/又は方法;防臭剤及び制汗剤;パーソナルクレンジング;化粧品;上質な芳香剤を含む消費者使用のためのクリーム、ローション、及び他の局所塗布製品の塗布を含むスキンケア;並びにシェービング製品、エアフレッシュナー及び芳香送達系を含む空気ケア、車ケア、食器洗浄、布地コンディショニング柔軟化及び/又はフレッシュニングを含む、洗濯洗浄、洗濯及びすすぎ添加剤並びに/又はケア、床及び便器洗浄剤を含む硬質表面洗浄及び/又は処理、並びに消費者用又は業務用の他の洗浄などの、布地及びホームケア領域内の布地、硬質表面、及び任意の他の表面処理に関する製品及び/又は方法;トイレットペーパー、フェイシャルティッシュ、紙ハンカチ、及び/又は紙タオルに関連する製品及び/又は方法;タンポン、女性用ナプキン;練り歯磨き、歯用ジェル、歯用リンス、義歯接着剤、歯ホワイトニングを含む口腔ケアに関連する製品及び/又は方法;咳及び風邪治療薬、鎮痛剤、処方薬、を含む店頭販売ヘルスケアが挙げられるが、これらに限定されない。本明細書で使用するとき、用語洗浄及び/又は処理組成物は、特に断りのない限り、ビューティケア、布地及びホームケア製品を包含する消費者製品の部分集合である。このような製品としては、脱色、着色、染色、コンディショニング、シャンプー、スタイリングを含む毛髪ヒト、イヌ、及び/又はネコを処理するための製品;防臭剤及び制汗剤;パーソナルクレンジング;化粧品;上質な芳香剤を含む消費者使用のためのクリーム、ローション、及び他の局所塗布製品の塗布を含むスキンケア;並びにシェービング製品、エアフレッシュナー及び芳香送達系を含む空気ケア、車ケア、食器洗浄、布地コンディショニング柔軟化及び/又はフレッシュニングを含む、洗濯洗浄、洗濯及びすすぎ添加剤並びに/又はケア、床及び便器洗浄剤を含む硬質表面洗浄及び/又は処理、顆粒又は粉末状の多目的すなわち重質洗浄剤、特に洗浄洗剤を含む、布地及びホームケア領域内の布地、硬質表面、及び任意の他の表面を処理するための製品;液体、ゲル又はペースト状の多目的洗浄剤、特にいわゆる重質液体型;液体高級衣類用洗剤;手洗い食器洗浄剤又は軽質食器洗浄剤、特に泡立ちのよいもの;家庭又は業務用の各種の錠剤、顆粒、液体、及びすすぎ補助剤型を含む食器洗い機用洗剤;抗菌手洗い用型を含む液体洗浄及び殺菌剤、手洗い石鹸、マウスウォッシュ、義歯洗浄剤、歯磨剤、車又はカーペット用シャンプー、便器洗浄剤を含む浴室洗浄剤;ヘアシャンプー及びヘアリンス;シャワーゲル、上質な芳香剤、及び泡状溶液、並びに金属洗浄剤;に加えて漂白添加剤、及び染み用スティック又は前処理用型などの洗浄助剤、乾燥機添加シート等の基材を有する製品、乾燥及び湿潤型拭取り用品並びにパッド、不織布基材、及びスポンジ;並びに全て消費者及び/又は業務用のスプレー剤、及びミスト剤;並びに/又は練り歯磨き、歯用ジェル、歯用リンス、義歯接着剤、歯ホワイトニングを含む口腔ケアに関連する方法が挙げられるが、これらに限定されない。本明細書で使用するとき、布地及び/若しくは硬質表面洗浄及び/又は処理組成物という用語は、特に指示のない限り、顆粒又は粉末状の多目的すなわち重質洗浄剤、特に洗浄洗剤;液体、ゲル又はペースト状の多目的洗浄剤、特にいわゆる重質液体型;液体高級衣類用洗剤;手洗い食器洗浄剤又は軽質食器洗浄剤、特に泡立ちのよいもの;家庭用及び業務用の各種の錠剤、顆粒、液体、及びすすぎ補助剤型を含む食器洗い機用洗剤;抗菌手洗い用型を含む液体洗浄殺菌剤、手洗い石鹸、車又はカーペット用シャンプー、便器洗浄剤を含む浴室洗浄剤;並びに金属洗浄剤、液体、固体、及び/又は乾燥機用シート形態であり得る柔軟化及び/又はフレッシュニングを含む布地コンディショニング製品;に加えて漂白添加剤、及び染み用スティック又は前処理用型などの洗浄助剤、乾燥機添加シート等の基材を有する製品、乾燥及び湿潤型拭取り用品並びにパッド、不織布基材、及びスポンジ;並びにスプレー剤、及びミスト剤が挙げられる洗浄及び処理組成物の部分集合である。適用可能であるこのような製品の全ては、標準形態又は濃縮形態であり得、又は特定の態様では、このような製品は、更には非水性であり得る程度に高濃縮された形態であり得る。本明細書で使用するとき、a及びanのような冠詞は、特許請求の範囲で使用されるときには、1つ以上の請求又は記載されるものを意味するものと理解される。本明細書で使用するとき、用語包含するinclude、包含するincludes及び包含しているincludingは、非限定的であることが意味される。本明細書で使用するとき、用語固体は、顆粒、粉末、塊、及び錠剤の製品形態を含む。本明細書で使用するとき、用語流体は、液体、ゲル、ペースト及びガスの製品形態を含む。本明細書で用いるとき、用語部位situsは、紙製品、繊維、衣服、硬質表面、毛髪、及び皮膚を含む。特記しない限り、成分又は組成物の濃度は全て、当該成分又は組成物の活性部分に関するものであり、このような成分又は組成物の市販の供給源に存在し得る不純物、例えば残留溶媒又は副生成物は除外される。百分率及び比率は全て、特に指示しない限り、重量で計算される。百分率及び比率は全て、特に指示しない限り、組成物全体を基準にして計算される。本明細書全体にわたって記載されるあらゆる最大数値限定は、それより小さいあらゆる数値限定を、そのような小さい数値限定が本明細書に明示的に記載されたものとして包含すると理解されるべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように含む。消費者製品一態様では、消費者製品は粒子を含み、上記粒子はシェル材料及びコア材料を含み、上記シェル材料は上記コア材料を封入し、上記シェル材料は、架橋メラミンホルムアルデヒド、架橋尿素ホルムアルデヒド、及びこれらの混合物から選択された材料を含み;上記コア材料は、約0.1MPa~約5MPa、約0.2MPa~約3MPa、約0.2MPa~約2.0MPa、又は更には約0.2MPa~約1.2MPaの破壊強度を有する上記粒子の少なくとも75、85又は更には90の保護懸濁剤、固形の水溶性有益剤、及び場合により疎水性有機材料を含み;かつ消費者製品補助成分が開示される。上記消費者製品の一態様では、上記水溶性有益剤は、少なくとも10g/リットル、約1mg/リットル~約800g/リットル、約1g/リットル~約600g/リットル、約100g/リットル~約500g/リットル、又は更には約150g/リットル~約400g/リットルの水溶性を有してよい。上記消費者製品の一態様では、上記固形の水溶性有益剤は、カプセルの粒径未満の粒径に微粉化され得る。一実施形態では、上記微紛化された固形の水溶性有益剤の50、75、90又は更には99は、80ミクロン未満、50ミクロン未満、20ミクロン未満、8ミクロン未満又は更には5ミクロン未満の粒径を有する。一実施形態では、固形の水溶性有益剤は、粉砕方法により微粉化される。上記消費者製品の一態様では、上記消費者製品は、消費者製品の総重量に基づいて、約0.01重量~約80重量、約0.1重量~約50重量、約1重量~約25重量又は約1重量~約10重量の上記粒子を含んでもよい。上記消費者製品の一態様では、上記粒子は、上記粒子を含有している上記消費者製品を10分、8分又は更には5分使用した後に、上記有益剤の少なくとも10、少なくとも25、少なくとも35、50~約100、65~約95又は更には85~約95を放出する。上記消費者製品の一態様では、上記粒子の少なくとも75、85又は更には90は、約30nm~約250nm、約40nm~約180nm、又は更には約50nm~約150nmの粒子壁厚を有してもよい。上記消費者製品の一態様では、上記粒子の少なくとも75、85又は更には90は、約1ミクロン~約100ミクロン、約5ミクロン~80ミクロン、約6ミクロン~約50ミクロン、又は更には約15ミクロン~約40ミクロンの粒径を有してもよい。上記消費者製品の一態様では、上記消費者製品の粒子は、粒子の総重量に基づいて、約1重量~約95重量、約1重量~約95重量、約5重量~約80重量又は約5重量~約50重量のコア材料を含んでもよい。一態様では、上記消費者製品の粒子のコア材料は、コアの総重量に基づいて、約0.01重量~約80重量、約0.1重量~約50重量、約1重量~約25重量又は約1重量~約10重量の、上記固形の水溶性有益剤を含んでもよい。上記消費者製品の一態様では、上記固形の水溶性有益剤は、金属触媒、非金属触媒、活性化剤、予形成された過カルボン酸、ジアシル過酸化物、過酸化水素源、酵素、及びこれらの混合物からなる群から選択された材料を含んでもよい。上記消費者製品の一態様では、a上記金属触媒は、ジクロロ-1,4-ジエチル-1,4,8,11-テトラアザビシクロ[6.6.2]ヘキサデカンマンガンII;ジクロロ-1,4-ジメチル-1,4,8,11-テトラアザビシクロ[6.6.2]ヘキサデカンマンガンII、及びこれらの混合物からなる群から選択された材料を含んでもよく;b上記非金属触媒は、2-[3-[2-ヘキシルドデシルオキシ]-2-スルホオキシプロピル]-3,4-ジヒドロイソキノリニウム,分子内塩;3,4-ジヒドロ-2-[3-[2-ペンチルウンデシルオキシ]-2-スルホオキシプロピル]イソキノリニウム,分子内塩;2-[3-[2-ブチルデシルオキシ]-2-スルホオキシプロピル]-3,4-ジヒドロイソキノリニウム,分子内塩;3,4-ジヒドロ-2-[3-オクタデシルオキシ-2-スルホオキシプロピル]イソキノリニウム,分子内塩;2-[3-ヘキサデシルオキシ-2-スルホオキシプロピル]-3,4-ジヒドロイソキノリニウム,分子内塩;3,4-ジヒドロ-2-[2-スルホオキシ-3-テトラデシルオキシプロピル]イソキノリニウム,分子内塩;2-[3-ドデシルオキシ-2-スルホオキシプロピル]-3,4-ジヒドロイソキノリニウム,分子内塩;2-[3-[3-ヘキシルデシルオキシ]-2-スルホオキシプロピル]-3,4-ジヒドロイソキノリニウム,分子内塩;3,4-ジヒドロ-2-[3-[2-ペンチルノニルオキシ]-2-スルホオキシプロピル]イソキノリニウム,分子内塩;3,4-ジヒドロ-2-[3-[2-プロピルヘプチルオキシ]-2-スルホオキシプロピル]イソキノリニウム,分子内塩;2-[3-[2-ブチルオクチルオキシ]-2-スルホオキシプロピル]-3,4-ジヒドロイソキノリニウム,分子内塩;2-[3-デシルオキシ-2-スルホオキシプロピル]-3,4-ジヒドロイソキノリニウム,分子内塩;3,4-ジヒドロ-2-[3-オクチルオキシ-2-スルホオキシプロピル]イソキノリニウム,分子内塩;2-[3-[2-エチルヘキシルオキシ]-2-スルホオキシプロピル]-3,4-ジヒドロイソキノリニウム,分子内塩及びこれらの混合物からなる群から選択された材料を含んでもよく;c上記活性化剤は、テトラアセチルエチレンジアミンTAED;ベンゾイルカプロラクタムBzCL;4-ニトロベンゾイルカプロラクタム;3-クロロベンゾイルカプロラクタム;ベンゾイルオキシベンゼンスルホナートBOBS;ノナノイルオキシベンゼン-スルホナートNOBS;フェニルベンゾアートPhBz;デカノイルオキシベンゼンスルホナートC10-OBS;ベンゾイルバレロラクタムBZVL;オクタノイルオキシベンゼンスルホナートC8-OBS;過酸分解可能なエステル;4-[N-ノナオイルアミノヘキサノイルオキシ]-ベンゼンスルホン酸ナトリウム塩NACA-OBS;ドデカノイルオキシベンゼンスルホナートLOBS又はC12-OBS;10-ウンデカノイルオキシベンゼンスルホナートUDOBS又は10位が不飽和のC11-OBS;デカノイルオキシ安息香酸DOBA;6-オクタンアミドカプロイルオキシベンゼンスルホナート;6-ノナンアミドカプロイルオキシベンゼンスルホナート;6-デカンアミドカプロイルオキシベンゼンスルホナート及びこれらの混合物からなる群から選択された材料を含んでもよく;d上記予形成された過酸は、ペルオキシ一硫酸;過ヨウ素酸;過炭酸;過カルボン酸及び上記酸の塩を含んでもよく;一態様では、上記過カルボン酸及びこれらの塩は、フタルイミドペルオキシヘキサン酸、1,12-ジペルオキシドデカン二酸;又はモノペルオキシフタル酸マグネシウム塩六水和物;アミド過酸を含んでもよく、一態様では、上記アミド過酸は、N,N’-テレフタロイル-ジ6-アミノカプロン酸、過酸化コハク酸NAPSA又は過酸化アジピン酸NAPAAのいずれかのモノノニルアミド、N-ノナノイルアミノペルオキシカプロン酸NAPCA、及びこれらの混合物であってよく;一態様では、上記予形成された過酸は、フタルイミドペルオキシヘキサン酸を含み;e上記ジアシル過酸化物は、ジナノイルペルオキシド、ジデカノイルペルオキシド、ジウンデカノイルぺルオキシド、ジラウロイルペルオキシド、ジベンゾイルペルオキシド、ジ-3,5,5-トリメチルヘキサノイルペルオキシド、及びこれらの混合物からなる群から選択された材料を含んでもよく;一態様では、上記ジアシル過酸化物はクラスレート化されており;f上記過酸化水素源は、過ホウ酸塩、過炭酸塩、過酸化水素化物、ペルオキシド、過硫酸塩、及びこれらの混合物からなる群から選択された材料を含んでもよく、一態様では、上記過酸化水素源は過ホウ酸ナトリウム塩を含み、一態様では、上記過ホウ酸ナトリウム塩は、モノ-又はテトラ-水和物、過酸化ピロリン酸ナトリウム、過酸化尿素、過酸化リン酸三ナトリウム又はナトリウムペルオキシド及びこれらの混合物を含み;並びにg上記酵素は、ペルオキシダーゼ、プロテアーゼ、リパーゼ、ホスホリパーゼ、セロビオヒドロラーゼ、セロビオース、デヒドロゲナーゼ、エステラーゼ、クチナーゼ、ペクチナーゼ、マンナナーゼ、ペクチン酸リアーゼ、ケラチナーゼ、レダクターゼ、酸化酵素、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択された材料を含んでもよい。一態様では、上記消費者製品の粒子のコア材料は、コアの総重量に基づいて、約0.1重量~約99重量、約1重量~約95重量、約1重量~約80重量又は約5重量~約50重量の上記保護懸濁剤を含んでもよい。上記消費者製品の一態様では、上記保護懸濁剤は有機シリコーンを含み、上記有機シリコーンは直鎖及び/又は分岐鎖であるか及び/又は架橋されており、かつ25°Cにて約500センチストークス0.0005m2/s~約2,000,000センチストークス2m2/s、約1000センチストークス0.001m2/s~約800,000センチストークス0.8m2/s又は更には約1000センチストークス0.001m2/s~約300,000センチストークス0.3m2/sの粘度を有する。一態様では、保護懸濁剤は、次のものを包含し得る:シリコーンDC200登録商標流体は、商品名DC200登録商標流体の粘度範囲で利用可能である。疎水性有機材料として有用であり、DowCorningMidland,MIから入手可能なその他のシリコーンとしては、シリコーンDC245登録商標流体及びシリコーンDC246登録商標流体が挙げられる。一態様では、保護懸濁剤は、少なくとも500センチストークス0.0005m2/sの粘度を有してよい。本発明の目的に関し、保護懸濁剤を、60,000センチストークスcSt0.06m2/sのシリコーン及び100cSt0.0001m2/sのシリコーンなどの粘度の異なる材料とブレンドして、少なくとも500センチストークス0.0005m2/sの粘度を得てもよい。少なくとも500cSt0.0005m2/sの粘度が得られるこのようなブレンドは、表現少なくとも500cSt0.0005m2/sの粘度を有する保護剤により包含されるものとして意図される。上記消費者製品のうち、上記有機シリコーンは、非官能化シロキサンポリマー、官能化シロキサンポリマー、及びこれらの混合物からなる群から選択された材料を含んでもよい。上記消費者製品の一態様では、上記官能化シロキサンポリマーはアミノシリコーンを含んでもよい。一態様では、上記消費者製品の粒子のコア材料は、コアの総重量に基づいて、約0.1重量~約99重量、約1重量~約95重量、約1重量~約80重量又は約5重量~約80重量の上記疎水性有機材料を含んでもよい。上記消費者製品の一態様では、上記疎水性有機材料は、約1.5~約10、約1.5~約6、約2~約5又は更には約2.2~約4.5のClogPを有する材料を含んでもよい。上記消費者製品の一態様では、上記疎水性有機材料は、脂肪族疎水性有機材料;芳香族疎水性有機材料、及びこれらの混合物からなる群から選択された材料を含んでもよい。上記消費者製品の一態様では、上記疎水性有機材料は、カルボン酸、エステル、アルコール、脂肪酸、天然油、合成油、アルデヒド、ケトン、ニトリル、炭化水素、エーテル、アセタール、シッフ塩基、ワックス、及びこれらの混合物からなる群から選択された材料を含んでもよい。上記消費者製品の一態様において;a上記アルコールは、表1群から選択された材料を含んでもよく;b上記エステルは、表2群から選択された材料を含んでもよく;c上記エーテルは、表3群から選択された材料を含んでもよく;d上記カルボン酸は、表4群から選択された材料を含んでもよく;e上記ニトリルは、表5群から選択された材料を含んでもよく;f上記アミンは、表6群から選択された材料を含んでもよく;g上記ケトンは、表7群から選択された材料を含んでもよく;h上記アルデヒドは、表8群から選択された材料を含んでもよく;i上記炭化水素は、表9群から選択された材料を含んでもよく;j上記シッフ塩基は、表10群から選択された材料を含んでもよく;k上記ワックスは、カルナバワックス、蜜蝋、パラフィン、ペトロラタム、ポリテトラフルオロエチレンワックス、及びこれらの混合物からなる群から選択された材料を含んでもよく;l上記天然油及び合成油は、ラベンダー油、セダー油、植物油、臭素化油、ユーカリプトール油、イランイラン油、パチョリ油、ベルガモット油、及びこれらの混合物からなる群から選択された材料を含んでもよい。上記消費者製品の一態様では、上記消費者製品の粒子は、アルデヒドとアミンの反応生成物を含んでもよい。上記消費者製品の一態様では、上記消費者製品は、ホルムアルデヒドスカベンジャー、構造化剤、抗凝集剤、及びこれらの混合物からなる群から選択された材料を含んでもよい。一態様では、上記消費者製品の粒子のコアは、上記構造化剤の少なくとも一部を含む。上記消費者製品の一態様では、上記消費者製品は、ホルムアルデヒドスカベンジャーを含んでもよい。上記消費者製品の一態様では、上記消費者製品は構造化剤を含んでもよく、上記構造化剤は多糖、変性セルロース、変性タンパク質、無機塩、四級化された高分子材料、イミダゾール;pKaが6.0未満の非イオン性ポリマー、ポリウレタン、ジ-ベンジリデンポリオール誘導体、アクリルポリマー、カチオン性ポリマー、及びこれらの混合物からなる群から選択された材料を含んでもよい。上記消費者製品の一態様では、上記消費者製品は、消費者製品の総重量に基づいて、合計で85重量未満、60重量未満、40重量未満、20重量未満の水を含んでもよい。上記消費者製品の一態様では、上記消費者製品は、消費者製品の総重量に基づいて、合計約1重量~約85重量、約3重量~約60重量、約5重量~約40重量、約5重量~約20重量の水を含んでもよい。上記消費者製品の一態様では、上記消費者製品は、非常にコンパクト化された、布地及び硬質表面洗浄及び/又は処理組成物を含む、非常にコンパクト化された消費者製品例えば、固体又は液体であってよい非常にコンパクト化された洗剤であってよく、消費者製品の総重量に基づいて、約0.001重量~約20重量、約0.01重量~約10重量、約0.05重量~約5重量、約0.1重量~約0.5重量程度の水を含んでもよい。上記消費者製品の一態様では、上記消費者製品は、例えば米国特許第2007/0275866A1号に記載のものなどの香料送達系又は香料送達系の任意の組み合わせ:分子支援型送達MoleculeAssistedDeliveryMAD系;繊維支援型送達FiberAssistedDeliveryFAD系;アミン支援型送達AmineAssistedDeliveryAAD系;シクロデキストリン送達CyclodextrinDeliveryCD系;デンプン封入アコードStarchEncapsulatedAccordSEA;無機担体送達InorganicCarrierDeliveryZIC系;アミン反応生成物AmineReactionProductsARPsを含むプロ香料ProPerfumePP;並びに他のポリマー補助送達PolymerAssistedDeliveryPAD系を含んでもよい。前述の上記消費者製品の態様に加えて、本出願の消費者製品の態様は、本明細書に開示の特性及び/又はパラメーターの任意の組み合わせを含んでも/有してもよい。本開示の消費者製品での使用に好適であり得る有機シリコーンとしては、Si-O部位を含み得る有機シリコーンが挙げられる。上記有機シリコーンは、a非官能化シロキサンポリマー、b官能化シロキサンポリマー、及びこれらの組み合わせから選択されてもよい。有機シリコーンの分子量は、通常、物質の粘度を参照することにより示される。一態様では、有機シリコーンは、25°Cにて約10~約2,000,000センチストークス約1E-5~約2m2/sの粘度を含み得る。一態様では、好適な有機シリコーンは、25°Cにて、約10~約800,000センチストークス約1E-5~約0.8m2/sの粘度を有し得る。好適な有機シリコーンは、直鎖又は分岐鎖であってよく、又は架橋されていてもよい。一態様では、有機シリコーンは直鎖であってもよい。一態様では、有機シリコーンは、以下の式Iを有してもよい非官能化シロキサンポリマーを含んでもよく、ポリアルキル及び/又はフェニルシリコーン流体、樹脂及び/又はゴムを含んでもよい。[R1R2R3SiO1/2]n[R4R4SiO2/2]m[R4SiO3/2]j式I式中、iそれぞれのR1、R2、R3及びR4は、独立してH、-OH、C1~C20アルキル、C1~C20置換アルキル、C6~C20アリール、C6~C20置換アリール、アルキルアリール、及び/又はC1~C20アルコキシ部分からなる群から選択されてよく、iinは、n=j2であるように、約2~約10、又は約2~約6、又は2の整数であってもよく、iiimは約5~約8,000、約7~約8,000、又は約15~約4,000の整数であってよく、ivjは約0~約10、又は約0~約4、又は0の整数であってもよく、一態様では、R2、R3及びR4はメチル、エチル、プロピル、C4~C20アルキル、及び/又はC6~C20アリール部分を含み得る。一態様では、R2、R3及びR4のそれぞれはメチルであり得る。シリコーン鎖の末端をブロックする各R1部分は水素、メチル、メトキシ、エトキシ、ヒドロキシ、プロポキシ、及び/又はアリールオキシからなる群から選択される部分を含んでもよい。本明細書で使用するとき、用語SiOn/2は、酸素原子とケイ素原子との比を表す。例えば、SiO1/2は、1つの酸素が2つのSi原子間で共有されていることを意味する。同様に、SiO2/2は、2つの酸素原子が2つのSi原子間で共有されていることを意味し、SiO3/2は、3つの酸素原子が2つのSi原子間で共有されることを意味する。一態様では、有機シリコーンはポリジメチルシロキサン、ジメチコン、ジメチコノール、ジメチコンクロスポリマー、フェニルトリメチコン、アルキルジメチコン、ラウリルジメチコン、ステアリルジメチコン、及びフェニルジメチコンであってもよい。例としては、DowCorningCorporationMidland,MIから入手可能な、商品名DC200登録商標流体、DC1664、DC349、DC346Gで入手可能なもの、及びMomentiveSiliconesWaterford,NYから入手可能な商品名SF1202、SF1204、SF96、及びViscasil登録商標で入手可能なものが挙げられる。一態様では、有機シリコーンは、環状シリコーンを含んでもよい。環状シリコーンは、式[CH32SiO]nnは、約3~約7、又は約5~約6の範囲であってもよい整数であるのシクロメチコンを含んでもよい。一態様では、有機シリコーンは、官能化シロキサンポリマーを含んでもよい。官能化シロキサンポリマーは、アミノ、アミド、アルコキシ、ヒドロキシ、ポリエーテル、カルボキシ、ヒドリド、メルカプト、サルフェート、ホスフェート、及び/又は第四級アンモニウム部分からなる群から選択される1つ以上の官能化部分を含んでもよい。これらの部分は、二価アルキレンラジカルを通してシロキサン骨格鎖に直接結合してもよくすなわち、ペンダント、骨格鎖の一部であってもよい。好適な官能化シロキサンポリマーとしては、アミノシリコーン、アミドシリコーン、シリコーンポリエーテル、シリコーン-ウレタンポリマー、第四級ABnシリコーン、アミノABnシリコーン、及びこれらの組み合わせからなる群から選択される物質が挙げられる。一態様では、官能化シロキサンポリマーは、ジメチコンコポリオールとも呼ばれるシリコーンポリエーテルを含んでもよい。一般に、シリコーンポリエーテルは、1本以上のポリオキシアルキレン鎖を有するポリジメチルシロキサン骨格鎖を含む。ポリオキシアルキレン部分を、ペンダント鎖として、又は末端ブロックとしてポリマーに組み込んでもよい。このようなシリコーンは、米国特許出願第2005/0098759A1号、並びに米国特許第4,818,421号及び同第3,299,112号に説明されている。例示的な市販のシリコーンポリエーテルとしては、DC190、DC193、FF400が挙げられ、それらの全ては、DowCorningCorporationから入手可能であり、及び様々なSilwet界面活性剤がMomentiveSiliconesから入手可能である。一態様では、官能化シロキサンポリマーは、アミノシリコーンを含み得る。好適なアミノシリコーンは、米国特許第7,335,630B2号、同第4,911,852号、及び米国特許出願第2005/0170994A1号に説明されている。一態様では、アミノシリコーンは、式IIの構造を含んでもよい:[R1R2R3SiO1/2]n[R4SiX-ZO2/2]k[R4R4SiO2/2]m[R4SiO3/2]j式II式中、i.それぞれのR1、R2、R3及びR4は、H、-OH、C1~C20アルキル、C1~C20置換アルキル、C6~C20アリール、C6~C20置換アリール、アルキルアリール、及び/又はC1~C20アルコキシから独立して選択されてもよく、ii.それぞれのXは2~12個の炭素原子を含む二価アルキレンラジカル、-CH2s-式中、sは約2~約10の整数であってもよい、-CH2-CHOH-CH2、及び/又はから独立して選択されてもよく、iii.それぞれのZは、-NR52、-NR53A-、から独立して選択されてもよく、式中、それぞれのR5は、H、C1~C20アルキル、C1~C20置換アルキル、C6~C20アリール、C6~C20及び/又は置換アリールから独立して選択されてもよく、各R6は、H、OH、C1~C20アルキル、C1~C20置換アルキル、C6~C20アリール、C6~C20置換アリール、アルキルアリール、及び/又はC1~C20アルコキシから独立して選択されてもよく、A-は適合するアニオンであってもよい。一態様では、A-はハロゲン化物であってもよく、iv.kは約3~約20、又は約5~約18超、又は約5~約10の整数であってもよく、v.mは約100~約2,000、又は約150~約1,000の整数であってもよく、vi.nは、n=j2であるように、約2~約10、又は約2~約6、又は2の整数であってもよく、vii.jは約0~約10、又は約0~約4、又は0の整数であってもよい。一態様では、R1は-OHを含んでもよい。この態様では、有機シリコーンは、アモジメチコンであってもよい。例示的な市販のアミノシリコーンとしては、DowCorningCorporationから入手可能なDC8822、2-8177、及びDC-949、並びにShin-EtsuSilicones,Akron,OHから入手可能なKF-873が挙げられる。一態様では、有機シリコーンは、アミンABnシリコーン、及び第四級ABnシリコーンを含んでもよい。このような有機シリコーンは、一般に、ジアミンとエポキシドとの反応によって生成される。これらは、例えば、米国特許第6,903,061B2号、同第5,981,681号、同第5,807,956号、同第6,903,061B2号、及び同第7,273,837B2号に説明されている。これらは、商品名Magnasoft登録商標Prime、Magnasoft登録商標JSS、Silsoft登録商標A-858全てMomentiveSilicones製として市販されている。一態様では、官能化シロキサンポリマーは、米国特許出願第61/170,150号に説明されているもの等のシリコーン-ウレタンを含み得る。これらは、商品名SLM-21200としてWackerSiliconesから市販されている。有機シリコーンのサンプルを分析したとき、このようなサンプルが、平均して上記式I及びIIについて非整数指数を有する場合があるが、このような平均指数値は、上記式I及びIIの指数の範囲内であることが当業者には理解される。好適な疎水性有機材料が下表1~10に列挙される。このような材料は単独で又は任意に組み合わせて使用することもできる。したがって、これらの組み合わせが開示されることが理解される。本発明を実践するのに好適な材料及び装置は以下から得ることができる:UnitedInitiators,GmbHCo.KG,Dr.-Gustav-Adolph-Str.3,82049Pullach,Germany;EmersonResourcesINC,Suite1,600MarkleyStreet,Norristown,PA.19401,UnitedStates;Appleton,825EWisconsinAvenue,P.O.Box359,WI54912-0359,UnitedStates;SigmaAldrichNV/SA,KardinaalCardijnplein8,2880Bornem,Belgium;ProCepTnv,Rosteyne4,9060Zelzate,Belgium;Ingeniatrics,Avd.AmericoVespucio5-4,1ap.,mod.12,Sevilla,Spain;GEAProcessEngineeringInc.9165RumseyRoadColumbia,MD21045,UnitedStates;Mettler-Toledo,Inc.,1900PolarisParkway,Columbus,OH,43240,UnitedStates;IKA-WerkeGmbHCo.KG,JankeKunkelStr.10,79219Staufen,Germany;AlfaAesarGmbHCoKG,Zeppelinstrasse7,76185Karlsruhe,Germany;Netzsch-ConduxMahltechnikGmbH,RodenbacherChaussee1,63457Hanau,Germany;InternationalFlavorsFragrances,GlobalHeadquarters,521West57thStreet,10019NewYork,UnitedStates;FirmenichSA-CorporateHeadquarters,RuedelaBergere7,P.O.Box148,Meyrin2CH-1217,Switzerland;CorporateHeadquartersGivaudanSA,5,chemindelaparfumerie,1214Vernier,Switzerland。消費者製品の製造方法消費者製品補助材料と粒子とを含む消費者製品の製造方法が開示され、上記方法は:a.溶液の総重量に基づいて、約10重量~約90重量の第1乳化剤及び第1樹脂を含む第1溶液を、上記第1乳化剤と上記第1樹脂との比が約0.1:1~約10:1であるように調製する工程と;b.第1溶液のpHを約pH4.5~pH6の範囲に調整する工程と;c.溶液の総重量に基づいて約10重量~約95重量の水、第2乳化剤及び第2樹脂を含む第2溶液を、上記第2乳化剤と上記第2樹脂との比が約0:1~約3:1であるように調製する工程と;d.第2溶液のpHをpH4~pH6の範囲に調整する工程と;e.固形の水溶性有益剤、25°Cにて少なくとも500センチストークス0.0005m2/sの粘度を有する保護懸濁剤、及び場合により疎水性有機材料を含む、コア材料を調製する工程であって、上記保護懸濁剤が上記固形の水溶性有益剤をコーティングする、工程と;f.上記コア材料と上記第1溶液とを組み合わせて第1組成物を形成する工程と;g.上記第1組成物を乳化させる工程と;h.上記第1組成物と上記第2溶液とを組み合わせて第2組成物を形成し、場合により任意の加工助剤と上記第2組成物とを組み合わせる工程と;i.上記第2組成物を、約25°C~約100°Cの温度にて少なくとも15分にわたって混合し、場合により任意の加工助剤と上記第2組成物とを組み合わせる工程と;j.工程i.時又は工程i.後に、場合により任意のスカベンジャー材料、構造剤、塩及び/又は抗凝集剤を上記第2組成物と組み合わせる工程と;k.場合により上記第2組成物を噴霧乾燥又は凝集させる工程と;l.上記第2組成物を1種以上の消費者製品補助成分と組み合わせる工程と、を含み得る。前述の方法の一態様では、上記方法は:a.溶液の総重量に基づいて約20重量~約90重量の第1乳化剤及び第1樹脂を含む第1溶液を、上記第1乳化剤と上記第1樹脂との比が約0.1:1~約10:1であるように調製する工程と;b.第1溶液のpHを約pH5~pH6の範囲に調整する工程と;c.溶液の総重量に基づいて約20重量~約95重量の水、第2乳化剤及び第2樹脂を含む第2溶液を、上記第2乳化剤と上記第2樹脂との比が約0:1~約3:1であるように調製する工程と;d.第2溶液のpHをpH4~pH5の範囲に調整する工程と;e.固形の水溶性有益剤、25°Cにて約500センチストークス~約2,000,000センチストークス約0.0005m2/s~約2m2/s、約1000センチストークス~約800,000センチストークス約0.001m2/s~約0.8m2/s又は更には約1000センチストークス~約300,000センチストークス約0.001m2/s~約0.3m2/sの粘度を有する保護懸濁剤、及び場合により疎水性有機材料を含む、コア材料を調製する工程であって、好ましくは上記保護懸濁剤は、少なくとも30,000センチストークス0.03m2/s、より好ましくは約30,000~約60,000センチストークス約0.03~約0.06m2/sの粘度を有するシリコーン材料を含み、上記保護懸濁剤は上記固形の水溶性有益剤をコーティングする、工程と;f.上記コア材料と上記第1溶液とを組み合わせて第1組成物を形成する工程と;g.上記第1組成物を乳化させる工程と;h.場合により上記第1組成物と上記第2溶液とを組み合わせて第2組成物を形成し、場合により任意の加工助剤と上記第2組成物とを組み合わせる工程と;i.上記組み合わせた第1組成物と第2組成物を、約25°C~約100°Cの温度にて少なくとも15分にわたって混合し、場合により任意の加工助剤と上記第2組成物とを組み合わせる工程と;j.工程i.時又は工程i.後に、場合により任意のスカベンジャー材料、構造剤、塩及び/又は抗凝集剤を上記第2組成物と組み合わせる工程と;k.場合により上記第2組成物を噴霧乾燥又は凝集させる工程と、を含み得る。補助材料本発明の目的のために以下に例示される補助剤の非限定的な一覧は、本発明の組成物での使用に好適であり、例えば、性能を補助若しくは向上させるために、洗浄される基材の処理のために、又は香料、着色剤、染料などを用いる場合のように組成物の審美性を変化させるために、望ましくは本発明の特定の実施形態に組み込むことができる。列挙された粒子により、成分に加えこのような補助剤が供給されることが理解される。このような追加的構成成分の明確な性質、及びそれを組み込む濃度は、組成物の物理的形態及び使用されるべき作業の性質に依存する。好適な補助材料としては、界面活性剤、ビルダー、キレート化剤、移染防止剤、分散剤、酵素、及び酵素安定剤、触媒物質、漂白活性化剤、ポリマー系分散剤、粘土及び汚れ除去/再付着防止剤、光沢剤、泡抑制剤、染料、追加の香料及び香料送達系、外部構造化剤、布地柔軟剤、キャリア、ヒドロトロープ、加工助剤、及び/又は色素が挙げられるが、これらに限定されない。下記開示に加えて、このような他の補助剤の好適な例、及び使用濃度は、米国特許第5,576,282号、同第6,306,812B1号及び同第6,326,348B1号に見られ、これらは参照により組み込まれる。各補助成分は、本出願者らの組成物にとって本質的なものではない。したがって、本出願人らの組成物の特定の実施形態は、以下の補助材料の1つ以上を含有しない:漂白活性化剤、界面活性剤、ビルダー、キレート化剤、移染防止剤、分散剤、酵素及び酵素安定剤、触媒金属錯体、ポリマー系分散剤、粘土及び汚れ除去/再付着防止剤、光沢剤、泡抑制剤、染料、追加の香料及び香料送達系、外部構造化剤、柔軟剤、キャリア、ヒドロトロープ、加工助剤、及び/又は顔料。このような補助剤が、本明細書に開示されるカプセルと組み合わせられる製品マトリクスを形成することで、消費者製品を完成してもよいことが理解される。一般的に、1種以上の補助剤が存在する場合、このような1種以上の補助剤は、以下に詳細に記載されるように存在してもよい。界面活性剤-本発明による組成物は、界面活性剤又は界面活性剤系を含むことができ、界面活性剤は、非イオン性及び/若しくはアニオン性及び/若しくはカチオン性界面活性剤並びに/又は両性及び/若しくは双極性及び/若しくは半極性非イオン性界面活性剤から選択することができる。界面活性剤は、典型的には洗浄組成物の約0.1重量から、約1重量から、又は更には約5重量から、洗浄組成物の約99.9重量まで、約80重量まで、約35重量まで、又は更には約30重量までの濃度で存在する。ビルダー-本発明の組成物は、1つ以上の洗剤ビルダー又はビルダー系を含むことができる。存在する場合、組成物は典型的には、少なくとも約1重量のビルダー、又は約5重量又は10重量から、約80重量まで、50重量まで、又は更には30重量までの上記ビルダーを含む。ビルダーとしては、ポリホスファートのアルカリ金属、アンモニウム及びアルカノールアンモニウム塩、アルカリ金属ケイ酸塩、アルカリ土類及びアルカリ金属炭酸塩、アルミノシリケートビルダー、ポリカルボン酸化合物、エーテルヒドロキシポリカルボキシラート、無水マレイン酸とエチレン又はビニルメチルエーテルとのコポリマー、1,3,5-トリヒドロキシベンゼン-2,4,6-トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリット酸、コハク酸、オキシジコハク酸、ポリマレイン酸、ベンゼン1,3,5-トリカルボン酸、カルボキシメチルオキシコハク酸、及びこれらの可溶性の塩のようなポリカルボン酸塩が挙げられるが、これらに限定されない。キレート化剤-本明細書の組成物はまた、任意で1つ以上の銅、鉄、及び/又はマンガンキレート化剤を含有してもよい。使用される場合、キレート化剤は、一般に本明細書の組成物の約0.1重量~約15重量又は更には本明細書の組成物の約3.0重量~約15重量を構成する。移染防止剤-本発明の組成物はまた、1つ以上の移染防止剤を含んでもよい。好適なポリマー移染防止剤としては、ポリビニルピロリドンポリマー、ポリアミンN-オキシドポリマー、N-ビニルピロリドンとN-ビニルイミダゾールのコポリマー、ポリビニルオキサゾリドン及びポリビニルイミダゾール又はこれらの混合物が挙げられるが、これらに限定されない。本明細書の組成物中に存在する場合、移染防止剤は、洗浄組成物の約0.0001重量から、約0.01重量から、約0.05重量から、洗浄組成物の約10重量まで、約2重量まで、又は更には約1重量までの濃度で存在する。分散剤-本発明の組成物はまた、分散剤を含むことができる。好適な水溶性有機材料は、ホモポリマー又はコポリマーの酸又はそれらの塩であり、それらのうちのポリカルボン酸は、互いに炭素原子2個を超えない程度に離れている少なくとも2個のカルボキシル基を含み得る。酵素-組成物は、洗浄性能効果、及び/又は布地ケア効果を提供する1つ以上の洗浄性酵素を含むことができる。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β-グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、プロテアーゼ、リパーゼ、クチナーゼ、及び/又はセルラーゼのような従来の適用可能な酵素をアミラーゼと組み合わせた混液である。酵素安定剤-組成物、例えば洗剤において使用するための酵素は、様々な技術によって安定化可能である本明細書に用いられる酵素は、カルシウムイオン及び/又はマグネシウムイオンを酵素に供給する、最終組成物中のカルシウム及び/又はマグネシウムイオンの水溶性供給源の存在によって安定化させることができる。触媒金属錯体-本出願人らの組成物は、触媒金属錯体を包含してもよい。金属含有漂白触媒の1つの種類は、銅、鉄、チタン、ルテニウム、タングステン、モリブデン、又はマンガンのカチオンのような、限定された漂白触媒活性の遷移金属カチオン、亜鉛又はアルミニウムのカチオンのような、漂白触媒活性をほとんど又は全くもたない補助金属カチオン、並びに触媒金属及び補助金属のカチオンに対して限定された安定度定数を有する金属イオン封鎖剤、特にエチレンジアミン四酢酸、エチレンジアミンテトラメチレンホスホン酸及びそれらの水溶性の塩類を含む触媒系である。このような触媒は、米国特許第4,430,243号に開示される。所望する場合、本明細書の組成物はマンガン化合物を用いて触媒可能である。このような化合物及び使用濃度は当該技術分野で周知であり、例えば、米国特許第5,576,282号に開示されるマンガン系触媒が挙げられる。本明細書において有用なコバルト漂白触媒は既知であり、例えば、米国特許第5,597,936号及び第5,595,967号に記載されている。このようなコバルト触媒は、既知の手順、例えば、米国特許第5,597,936号及び第5,595,967号において教示されているような手順によって容易に製造される。本明細書の組成物はまた、MRLと略される大環状剛性配位子の遷移金属錯体を好適に含むこともできる。実際には制限目的ではないが、本明細書の組成物及び洗浄方法は、水性の洗浄媒質に少なくともおよそ1億分の1程度の有益剤MRL族を提供するよう調整することができ、洗浄液に約0.005ppm~約25ppm、約0.05ppm~約10ppm、又は更には約0.1ppm~約5ppmのMRLを提供することができる。本遷移金属漂白剤触媒中の好適な遷移金属としては、マンガン、鉄、及びクロムが挙げられる。本明細書における好適なMRLは、架橋した特定の種類の超剛性配位子、例えば、5,12-ジエチル-1,5,8,12-テトラアザビシクロ[6.6.2]ヘキサデカンである。好適な遷移金属MRLは、既知の手順、例えば米国特許第6,225,464号で教示されているような手順によって容易に製造される。外部構造化剤-本発明の組成物は、0.01重量~5重量又は更には0.1重量~1重量の外部構造化剤系を含んでもよい。外部構造化剤系は、以下のi及びiiからなる群から選択されてもよい:i非高分子系結晶質のヒドロキシ官能性構造剤及び/又はii高分子系構造剤。このような外部構造化剤系は、組成物の洗浄性界面活性剤の任意の構造化効果とは独立して、すなわちこのような効果以外により、液体洗濯洗剤組成物を安定化させるのに十分な降伏応力又は低せん断粘度を付与することができるようなものであってよい。これらは、液体洗濯洗剤組成物に21°C、20s-1にて1~1500cpsの高せん断粘度及び5000cpsを超える低せん断粘度21°C、0.05s-1にてを付与することができる。粘度は、直径40mm及び間隙サイズ500μmで、平板の鋼製スピンドルを用いるTAinstruments製のAR550レオメーターを使用して測定される。20s-1での高剪断粘度及び0.05s-1での低剪断粘度は、21°Cで3分間の0.1s-1~25s-1の対数剪断速度掃引から得ることができる。一実施形態では、組成物は、0.01~1重量の非高分子系結晶質のヒドロキシル官能性構造剤を含んでもよい。このような非高分子系結晶質のヒドロキシル官能性構造剤は、結晶化可能なグリセリドを含んでもよく、洗濯洗剤組成物の最終的な1回容量への分散を補助するためにこのグリセリドを前乳化することもできる。好適な結晶化可能なグリセリドとしては、液体洗剤組成物内で結晶化させることができるという条件で、硬化ヒマシ油又はHCO又はこれらの誘導体が挙げられる。1回用量の洗濯洗剤組成物は、0.01~5重量の天然に誘導された及び/又は合成された高分子構造剤を含んでもよい。好適な天然に誘導された高分子系構造剤としては:ヒドロキシエチルセルロース、疎水変性ヒドロキシエチルセルロース、カルボキシメチルセルロース、多糖誘導体、及びこれらの混合物が挙げられる。好適な多糖誘導体としては:ペクチン、アルギネート、アラビノガラクタンアラビアゴム、カラギーナン、ジェランガム、キサンタンガム、グアーガム及びこれらの混合物が挙げられる。好適な合成高分子系構造剤としては:ポリカルボキシラート、ポリアクリレート、疎水変性エトキシル化ウレタン、疎水変性非イオン性ポリオール、及びこれらの混合物が挙げられる。一態様では、ポリカルボキシレートポリマーは、ポリアクリレート、ポリメタクリレート、又はこれらの混合物であってよい。他の態様では、ポリアクリレートは、不飽和モノ-又はジ-カルボン酸とメタアクリル酸のC1~C30アルキルエステルとのコポリマーであってよい。このようなコポリマーは、商品名Carbopol登録商標Aqua30でNoveonincから入手可能である。使用方法本明細書に開示される特定の消費者製品は、部位、とりわけ表面又は布地を、洗浄又は処理することができる。典型的には、未希釈形態の又は液体例えば洗浄液に希釈した本願の消費者製品の実施形態と、このような部位の少なくとも一部を接触させ、そして所望によりその部位を洗浄し及び/又はすすぐことができる。一態様では、部位を場合により洗浄し及び/又はすすぎ、消費者製品の態様と接触させた後に場合により洗浄し及び/又はすすぐ。本発明の目的に関して、洗浄としては、こすり洗い及び機械的撹拌が挙げられるが、これらに限定されない。布地には、通常の消費者の使用条件で洗濯又は処理することが可能である、ほとんど全ての布地が含まれ得る。開示される組成物を含み得る液体のpHは、約3~約11.5であってよい。こうした組成物は、典型的には溶液中で約500ppm~約15,000ppmの濃度で使用される。洗浄溶媒が水である場合、水の温度は通常約5°C~約90°Cであり、部位が布地を含む場合、水対布地の比は通常約1:1~約30:1である。前述の方法の1種以上を採用することで、部位処理が得られる。試験方法本出願の試験方法の項で開示される試験方法は、本出願人らの発明が本明細書に記載され及び特許請求されているように、本出願人らの発明のパラメータの各値を求めるために使用されるべきであると理解される。1破壊強度a.1Lの蒸留脱イオンDI水の中に粒子1グラムを入れる。b.DI水の中に粒子を10分間にわたって浸し、その後、60mL注射器フィルター、1.2ミクロンニトロセルロースフィルターMillipore、25mm直径を使用して濾過により粒子を回収する。c.50個の粒子の破裂力を求める。粒子の破断力は、Zhang、Z.;Sun、G;MechanicalPropertiesofMelamine-Formaldehydemicrocapsules,J.Microencapsulation、vol18、no.5、pages593~602、2001に与えられている手順を使用して決定される。次に、破裂力ニュートンをそれぞれの球状粒子の断面積πr2、式中、rは圧縮前の粒子の半径で除算することにより各粒子の破壊強度を計算するが、この断面積は、Zhang,Z及びSun,GのMechanicalPropertiesofMelamine-FormaldehydemicrocapsulesJ.Microencapsulation,vol18,no.5,pages593~602,2001の実験装置及び方法を使用して各々の粒子の粒径を測定することにより求められる。d.上記c.からの50個の独立した測定値を使用して、要求される範囲の破壊強度範囲内の破壊強度を有する粒子の百分率を計算する。2ClogPlogPの計算値ClogPは、Hansch及びLeoのフラグメント手法HanschandLeocf.、A.Leo、inComprehensiveMedicinalChemistry、Vol.4、C.Hansch、P.G.Sammens、J.B.Taylor、andC.A.Ramsden、Eds.P.295、PergamonPress、1990,参考文献として本明細書に含まれるにより決定される。ClogP値は、DaylightChemicalInformationSystemsInc.Irvine,CaliforniaU.S.A.から入手可能なCLOGPプログラムを用いることにより計算されてもよい。3粒径a.1Lの蒸留脱イオンDI水の中に粒子1グラムを入れる。b.DI水の中に粒子を10分間にわたって浸し、その後、60mL注射器フィルター、1.2ミクロンニトロセルロースフィルターMillipore、25mm直径を使用して濾過により粒子を回収する。c.Zhang,Z及びSun,G;MechanicalPropertiesofMelamine-Formaldehydemicrocapsules,J.Microencapsulation,vol.18,no.5,pages593~602,2001の実験装置及び方法を使用して、50個の粒子の粒径を求める。d.上記c.からの50個の独立した測定値を使用して、要求される範囲内の粒径を有する粒子の百分率を計算する。4粒子壁厚LeicaMicrosystemsに対する全ての参照は、次の住所に本社を置く企業を指す:LeicaMicrosystemsGmbHErnst-Leitz-Strasse17~3735578WetzlarDrummondに対する全ての参照は、次の住所に位置する企業を指す:DrummondScientificCompany500Parkway,Box700Broomall,PA19008日立に対する全ての参照は、次の住所に本社を置く企業を指す:日立ハイテクノロジーズ日本国郵便番号105-8717、東京都港区西新橋一丁目24番14号Gatanに対する全ての参照は、次の住所に本社を置く企業を指す:Gatan,Inc.5933CoronadoLanePleasanton,CA94588Quartzに対する全ての参照は、次の住所に事業所を置く企業を指す:QuartzImagingCorporationTechnologyEnterpriseFacilityIII6190AgronomyRd,Suite406Vancouver,B.C.CanadaV6T1Z3材料:メチルシクロヘキサン-AlfaAesarカタログ番号A16057又は同等物毛管ピペットCapillaryPipette-Drummondカタログ番号5-000-1005又は同等物平板試験片キャリアFlatSpecimenCarrier-LeicaMicrosystems製品番号706897又は同等物銅ワッシャCopperWashers-LeicaMicrosystems製品番号706867又は同等物平板試験片ポッドFlatSpecimenPod-LeicaMicrosystems製品番号706839又は同等物平板試験片ホルダー用載荷装置LoadingDeviceforFlatSpecimenHolder-LeicaMicrosystems製品番号706832又は同等物トルクレンチTorqueWrench-LeicaMicrosystems製品番号870071又は同等物アレンビットAllenBit、2mm-LeicaMicrosystems製品番号870072又は同等物ピンセットForceps-LeicaMicrosystems製品番号840105又は同等物ガタンプランシェットコレットGatanPlanchetteCollet-Gatan製品番号PEP5099ガタンプランシェット試料片ホルダーGatanPlanchetteSpecimenHolder-Gatan製品番号PEP1395器具:走査型電子顕微鏡-日立モデルS-5200SEM/STEM又は同等物高圧凍結機HighPressureFreezer-LeicaMicrosystemsモデル706802EMパクトPact又は同等物クライオトランスファー装置CryotransferDevice-GatanモデルCT3500又は同等物クライオトランスファーシステムCryotransferDevice-GatanモデルCT2500又は同等物ガタンITC温度制御機GatanITCTemperatureController-GatanモデルITC502又は同等物画像解析ソフトウェア-QuartzPCIバージョン5又は同等物試料:上記手順1の表題破壊強度のようにマイクロカプセルを得る。50サンプルが必要とされる。試験手順1ライカマイクロシステムズ高圧凍結機LeicaMicrosystemsモデル番号706802の電源を入れる。2高圧凍結機のメチルシクロヘキサン容器にメチルシクロヘキサンAlfaAesarカタログA16057又は同等物を充填する。3高圧凍結機上の液体窒素デュワーを充填する。4高圧凍結機上の液体窒素槽を充填する。5高圧凍結機上のディスプレイは、器具が使用可能になるとフロントパネル上に搭載試料を表示する。6日立モデルS-5200SEM/STEMを始動し、加速電圧を3.0KVに、放出電流を20μAに設定する。7日立モデルS-5200SEM/STEM顕微鏡カラムの下方右側に配置されたアンチコンタミネーターデュワーAnticontaminatorDewarを液体窒素で充填する。8ガタンアルト2500クライオトランスファーシステムGatanAlto2500CryotransferSystemGatanモデルCT2500の液体窒素デュワーを充填する。デュワーが満杯になるまで液体窒素を補給する。装置は、プレップチャンバー温度prepchambertemperatureの読み取り値が-190°Cを下回ると使用可能になる。9ワッシャの穴が平板試験片キャリアのウェルと整列するように、平板試験片キャリアの頂部の上に銅ワッシャLeicaMicrosystems製品番号706867を配置する。10ガラス毛管ピペットDrummond製品番号5-000-1005又は同等物を取り、用意されたワイヤプランジャーをピペットの一端に挿入する。11ピペットをマイクロカプセル分散液中に挿入して、プランジャーを途中まで引き出して、ピペット中に数マイクロリットルの分散液を引き上げる。12ピペットの先端を平板試験片キャリアのウェルの中に配置し、プランジャーをピペットの中に押して、少量の液体をウェルがほんのわずかに過剰になるまで分与する。132mmアレンキービットAllenkeybitLeicaMicrosystems製品番号870072をトルクレンチライカマイクロシステムズ製品番号870071の中に挿入する。14ビットを有するトルクレンチを使用して、平面試料片ポッドLeicaMicrosystems製品番号706839のダイヤモンドロッキングねじDiamondLockingScrewをゆるめる。15平板試験片ホルダー及び銅ワッシャを平面試料片ポッドの中に配置する。162mmアレンキービットを有するトルクレンチを使用して、平面試料片ポッドのダイヤモンドロッキングねじを、トルクレンチが2回カチッと音を立てるまで、試料に向けて締める。17平板試験片ホルダー用載荷装置LeicaMicrosystems製品番号706832を、ダイヤモンドロッキングねじの露出したねじ山に向かってねじ締めすることによって、平板試験片ポッドに取り付ける。18平板試験片ポッドを有する平板試験片ホルダー用載荷装置をEMパクト高圧凍結機LeicaMicrosystems製品番号706802上に配置し、これを高圧凍結機に挿入する。19高圧凍結機を使用して試験片を凍結させる。20平板試験片ポッドを除荷ステーションUnloadingStationに移動し、平板試験片キャリア用載荷装置を回して外し、注意深く液体窒素槽の中に浸しておく。21トルクレンチを使用して、ダイヤモンドロッキングねじをゆるめる。22液体窒素が沸騰しなくなるまで液体窒素中で先端を冷却したピンセットを使用して、平板試験片ポッドから平板試験片キャリアを取り外し、それを液体窒素槽内の小さな容器の中に配置する。23ガタンCT3500クライオトランスファー装置Gatanモデル番号CT3500をガタン試験片ワークステーションGatanSpecimenWorkstationの中に配置する。24液体窒素が急速沸騰しなくなるまで必要に応じて液体窒素を補給しながら、GatanCT3500クライオトランスファー装置上の液体窒素デュワーを充填し、ガタン試験片ワークステーション上のデュワーを充填する。25液体窒素の容器内に置いたまま、平板試験片ホルダーをGatan試験片ワークステーションに移動する。26液体窒素が沸騰を停止するまで液体窒素中で冷却されたピンセットを使用して、平板試験片ホルダーをガタンプランシェットコレットGatan製品番号PEP5099の中に配置し、しっかりと下方に押圧する。27工程26からの組立品をガタンプランシェット試験片ホルダーGatan製品番号PEP1395の中に配置し、しっかりと下方に押圧する。28Gatanクライオトランスファー装置をガタン試験片ワークステーションの中に押し戻す。29Gatanから供給される5mm摩擦器具FrictionToolを使用して、ガタンプランシェット試験片ホルダーをガタンクライオトランスファー装置の中にねじ入れる。30Gatan試験片ワークステーションからガタンクライオトランスファー装置を取り出し、それをガタンアルト2500クライオトランスファーシステムの中に挿入する。31温度測定リードTemperatureMeasurementLeadをGatanITC制御機からガタンクライオトランスファー装置の頂部上のコネクタに取り付けることによって、ガタンITC温度制御機ガタンモデル番号ITC502をガタンクライオトランスファー装置に取り付ける。32GatanITC制御機を使用して、試験片の温度を-120°Cに上げる。33割断ナイフfracturingknifeを使用して、銅ワッシャを取り外して試験片を破砕する。34試験片の温度を-160°Cよりも下げる。35電圧を6KVに設定し、ガス流を、10mAスパッタ電流を供給するように設定し、スパッタボタンを押し、電流が10mAを表示したら、コーティング機を60~90秒間にわたって運転して、金/パラジウムで試験片をコーティングする。36GatanCT3500クライオトランスファー装置の霜除けを閉じ、試験片を日立S-5200SEM/STEMに移動する。37GatanCT3500クライオトランスファー装置の温度が安定化するのを待つが、これは典型的には-170°C~-172°Cである。38霜除け制御ノブを反時計回りに回転させることによって、GatanCT3500クライオトランスファー装置の霜除けを開く。39ステージ制御トラックボールstagecontroltrackballを使用して試料を動かし、破砕されたマイクロカプセルを位置決めし、倍率を50,000~150,000Xに調整する。40焦点及び非点補正stigmation制御を調整して最良の画像を得る。41カプセル壁の断面の画像を得る。計算1クオーツQuartzPCIソフトウェアの定規ツールrulertoolを選択する。2カーソルをマイクロカプセル壁の一端に動かす。3左マウスボタンをクリックしたまま保持しながら、カプセル壁の反対側にマウスカーソルをドラッグし、描線をカプセル壁の面に垂直にしておいて、壁厚を測定する。450個の独立した測定値各カプセルに1つの測定値を使用して、要求される範囲内の壁厚を有する粒子の百分率を計算する。5固形の水溶性有益剤の放出試験必要とされる材料及び装置:1.launder-o-meterlaunder-o-meterの手順は、AATCCの技術マニュアルに記載されている2.JAOCS,Vol.66,n.11989年1月に記載のような、汚れた布地の10×10cm試験片3.直径6mmのスチールボール50個のキャニスター4.工業用水硬度2.5mmol/L5.有益剤を含むコアを有する粒子を含有している洗剤組成物。手順:ステンレス製のlaunder-o-meter容器を用意し、30°Cの水250mLと、有益剤を含有している粒子を含有している、液体洗剤組成物2.5グラムと、汚れた10×10cm布地試験片3枚と、50個のスチールボールとを入れる。容器をlaunder-o-meter内に配置し、42rpmで40分にわたって回転させる。5分後、8分後及び10分後に、有益剤の分析測定のために試料を採取する。下記に列挙される適用可能なプロトコルにより分析が実施される:A.予形成された過酸、漂白活性化剤及び過酸化水素源についての分析試験:漂白成分は、酸性化したヨウ化カリウム溶液からヨウ素を遊離させる。チオ硫酸標準液を用い、遊離ヨウ素を電位差滴定する。漂白成分2I-2H→I22H2O[1]I2I-⇔I3-[2]I3-2S2O32-→3I-S4O6[3]漂白成分は、漂白活性化剤から生じた過酸化水素源、予形成された過酸又は過酸であり得る。この方法は漂白剤の総量を測定する。過酸化水素と反応することで漂白活性化剤から漂白剤が生じる場合、過酸が生じた後にカタラーゼを添加する必要がある。カタラーゼは過酸に影響せずに過酸化水素を破壊する。更なる分析に際して、過酸のみが存在することになる。設備:PCに接続した自動滴定装置feMetrohm809酸化還元電極feMetrohm6.0431.100化学物質:氷酢酸VWR1.00063KI3MSigmaAldrich35175Na2S2O30.01N38243,SigmaAldrichウシ肝臓由来のカタラーゼFlukaBiochemica60640±260000U/mL10過炭酸ナトリウム塩水溶液この溶液を調製するために、連続的に撹拌しながらdemi-water900mLに過炭酸ナトリウム塩VWRALFAA16045100gを加える。手順:1.過酸化水素源、及び、ペルオキシドの非存在下で予形成された過酸:a.試料の重量xグラムは原材料の0.05~0.40グラムを得ることを目的とする重量である。b.水50mLを加える。c.酢酸10mLを加える。d.1分間にわたって撹拌する。e.KI溶液4mLを加える。f.酸化還元電極を用いて、第一当量点までNa2S2O3について滴定する。g.ペルオキシド/過酸の量を算出する:式中、VはmLで測定された容量であり、Nはチオ硫酸ナトリウム溶液の規定度であり、Mwは予形成された過酸又は過酸化水素源の分子量であり、Gは純度100の、滴定用の予形成された過酸又は過酸化水素源の重量に基づくグラムである。2.その場で形成された過酸過酸化水素と漂白活性化剤のその場での反応a.試料の重量xグラムは原材料の0.05~0.40グラムを得ることを目的とする重量である。b.過炭酸塩溶液50mLを加える。c.10分にわたって撹拌する過酸を形成させる。d.カタラーゼ0.5mLを加える。e.少なくとも1分にわたって撹拌する最大5分\f.酢酸10mLを加える。g.KI溶液4mLを加える。h.酸化還元電極を用いて、第一当量点までNa2S2O3について滴定する。i.過酸の量を算出する:式中、VはmLで測定された容量であり、Nはチオ硫酸ナトリウム溶液の規定度であり、Mwは漂白活性剤の分子量であり、Gは純度100の、漂白活性剤の重量に基づくグラムである。B.金属触媒に関する分析試験:光分析法特定の色素を用いる比色分析反応により、漂白触媒の活性を測定する。a.較正曲線の作成:脱イオン水中の、金属触媒Xppmを含有している粒子は加えずに、実施例7、8及び9に記載の様な10,000ppmの洗剤溶液40μLをChicagoskyblue試薬150μLに加え、37°Cで3分にわたってインキュベートした下表を参照のこと。インキュベート後に、600nmにて、洗剤及び色素の溶液を吸光度測定するAbs1。過酸化水素試薬60μLを溶液に加え、37°Cにて30分にわたってインキュベートする。インキュベート後に、この溶液の吸光度を600nmにて測定するAbs2。下表のように、異なる濃度の金属触媒について、この操作を繰り返す:最終的な吸光度Abs2から開始測定吸光度Abs1を減算し、較正曲線多項式フィットをプロットした。b.サンプリングした洗浄溶液40μLを測定し、較正曲線を用いることにより、洗浄時の金属触媒濃度を決定する。c.放出の百分率を判定する:式中、C洗浄は洗浄液中で測定される金属触媒の濃度ppmであり、C全量は洗浄液中の金属触媒の総量全封入量ppmである。C.非金属触媒に関する分析試験:イソキノリニウム類材料及び活性中間体は、質量分析法により測定できる。個々の分子の応答に基づき陽イオン又は陰イオンで行うエレクトロスプレー質量分析を使用して、イソキノリニウム及び酸化中間体を測定する。直接導入するか又は希釈試料を別個に導入するかフローインジェクション分析のいずれかにより、MS分析を実施する。HPLCによる分離は必要とされない。a.溶離剤:アセトニトリル:水1/11mmol酢酸アンモニウム。b.最高感度を得るために、装置の設定は個々の分子について最適化する。c.続いて選択的なイオンモードselectiveionmode又は複数の反応モニタリングmultiplereactionmonitoringのいずれかで、測定を実施する。d.1/1のアセトニトリル/水1mmol酢酸アンモニウムで試料を希釈する。希釈係数はイソキノリニウム濃度に依存して決まる。e.MS設定:陽イオンモード又は陰イオンモードのいずれかでのエレクトロスプレー。フルスキャンの収集が所望される場合、両方のスキャンモードを交替する。金属触媒について上記されるものと同様の式を用い、放出の百分率を算出する。D.ジアシル過酸化物に関する分析試験:HPLC分離後に電気化学的な検出を行うことにより、ジアシル過酸化物を測定する。分離には短鎖用RPカラム5μm、250mm×4.6mmを用いる。代表的な溶離液は、0.0025Mのリン酸二水素アンモニウムを添加した水/アセトニトリル250mL/850mLである。流速は1.0mL/minに設定し、DC電流測定又は電量測定colometryにより検出を行う。分析に先立ち、90アセトニトリル及び10氷酢酸比の、アセトニトリルと氷酢酸との混合物に試料を希釈する。金属触媒について上記されるものと同様の式を用い、放出の百分率を算出する。E.ASTM法D0348-892003を用いて酵素の放出を測定してもよい。6水溶解度試験ASTM法E1148-022008を用いて水溶解度を測定する。7固形粒径試験ASTM法E2651-10を用いて固形の水溶性有益剤の粒径を測定することもできる。本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのような全ての変更及び修正を、添付の特許請求の範囲で扱うものとする。実施例1:カプセル製造ブチルアクリレート-アクリル酸コポリマーとアクリル酸の乳化剤ColloidC351、固形分25、pKa4.5~4.7、KemiraChemicals,Inc.GeorgiaU.S.A.35グラムを脱イオン水200グラムに溶解させ、混合する。水酸化ナトリウム溶液により、溶液のpHをpH5~6に調整する。部分的にメチル化したメチロールメラミン樹脂Cymel385、固形分80、CytecIndustriesWestPaterson,NewJersey,U.S.A.8グラムを乳化剤溶液に添加する。meso-5,5,7,12,12,14-ヘキサメチル-1,4,8,11-テトラアザシクロテトラデカン及びラセミ-5,5,7,12,12,14-ヘキサメチル-1,4,8,11-テトラアザシクロテトラデカンリガンド粒子の99が粒径3.65ミクロンなどの、固形の水溶性マンガン錯体と、ポリシロキサンDowCorning200登録商標60,000センチストークス0.06m2/s、DowCorningと、表1~10に列挙した材料を用いて配合された疎水性有機組成物とにより形成された200グラムの懸濁液を、機械的に撹拌しながら前述の混合物に加える。安定な懸濁液が得られるまで混合した後、混合物を乳化させるために第2溶液と硫酸ナトリウム塩7グラムを加える。この第2溶液は、ポリアクリル酸乳化剤4グラムと、蒸留水120グラムと、部分的にメチル化したメチロールメラミン樹脂12グラムを含有する。この混合物を70°Cに加熱し、封入を完了させるために、連続的に撹拌しながら2時間にわたってこのような温度に維持する。アセトアセトアミドSigma-AldrichSaintLouis,Missouri,U.S.A.18グラムをこの懸濁液に添加する。上記の方法により分析されたものとして、40ミクロンの平均カプセル径を得る。実施例2:ブチルアクリレート-アクリル酸コポリマーとアクリル酸の乳化剤ColloidC351、固形分25、pKa4.5~4.7、KemiraChemicals,Inc.GeorgiaU.S.A.35グラムを脱イオン水200グラムに溶解させ、混合する。水酸化ナトリウム溶液により、溶液のpHをpH5~6に調整する。部分的にメチル化したメチロールメラミン樹脂Cymel385、固形分80、CytecIndustriesWestPaterson,NewJersey,U.S.A.8グラムを乳化剤溶液に添加する。meso-5,5,7,12,12,14-ヘキサメチル-1,4,8,11-テトラアザシクロテトラデカン及びラセミ-5,5,7,12,12,14-ヘキサメチル-1,4,8,11-テトラアザシクロテトラデカンリガンド粒子の99が粒径4.56ミクロンなどの、固形の水溶性マンガン錯体と、ポリシロキサンDowCorning200登録商標60,000センチストークス0.06m2/s、DowCorningと、表1~10に列挙した材料を用いて配合された疎水性有機組成物とにより形成された200グラムの懸濁液を、機械的に撹拌しながら前述の混合物に加える。安定な懸濁液が得られるまで混合した後、混合物を乳化させるために第2溶液と硫酸ナトリウム塩7グラムを加える。この第2溶液は、ポリアクリル酸乳化剤4グラムと、蒸留水120グラムと、部分的にメチル化したメチロールメラミン樹脂12グラムを含有する。この混合物を70°Cに加熱し、封入を完了させるために、連続的に撹拌しながら1時間にわたってこのような温度に維持する。アセトアセトアミドSigma-AldrichSaintLouis,Missouri,U.S.A.18グラムをこの懸濁液に添加する。上記の方法により分析されたものとして、50ミクロンの平均カプセル径を得る。実施例3:ブチルアクリレート-アクリル酸コポリマーとアクリル酸の乳化剤ColloidC351、固形分25、pKa4.5~4.7、KemiraChemicals,Inc.GeorgiaU.S.A.35グラムを脱イオン水200グラムに溶解させ、混合する。水酸化ナトリウム溶液により、溶液のpHをpH5~6に調整する。部分的にメチル化したメチロールメラミン樹脂Cymel385、固形分80、CytecIndustriesWestPaterson,NewJersey,U.S.A.8グラムを乳化剤溶液に添加する。meso-5,5,7,12,12,14-ヘキサメチル-1,4,8,11-テトラアザシクロテトラデカン及びラセミ-5,5,7,12,12,14-ヘキサメチル-1,4,8,11-テトラアザシクロテトラデカンリガンド粒子の99が粒径5.43ミクロンなどの、固形の水溶性マンガン錯体と、ポリシロキサンDowCorning200登録商標60,000センチストークス0.06m2/s、DowCorningと、表1~10に列挙した材料を用いて配合された疎水性有機組成物とにより形成された200グラムの懸濁液を、機械的に撹拌しながら前述の混合物に加える。安定な懸濁液が得られるまで混合した後、混合物を乳化させるために第2溶液と硫酸ナトリウム塩7グラムを加える。この第2溶液は、ポリアクリル酸乳化剤4グラムと、蒸留水120グラムと、部分的にメチル化したメチロールメラミン樹脂12グラムを含有する。この混合物を70°Cに加熱し、封入を完了させるために、持続的に撹拌しながら4時間にわたってこのような温度に維持する。アセトアセトアミドSigma-AldrichSaintLouis,Missouri,U.S.A.18グラムをこの懸濁液に添加する。上記の方法により分析されたものとして、30ミクロンの平均カプセル径を得る。実施例4:ブチルアクリレート-アクリル酸コポリマーColloidC351、固形分25、pKa4.5~4.7、KemiraChemicals,Inc.GeorgiaU.S.A.35グラムを脱イオン水200グラムに溶解させ、混合する。溶液のpHは5未満、すなわち4.5である。meso-5,5,7,12,12,14-ヘキサメチル-1,4,8,11-テトラアザシクロテトラデカン及びラセミ-5,5,7,12,12,14-ヘキサメチル-1,4,8,11-テトラアザシクロテトラデカンリガンド粒子の99が粒径3.65ミクロンなどの、固形の水溶性マンガン錯体と、ポリシロキサンDowCorning200登録商標1,000センチストークス0.001m2/s、DowCorningとにより形成された200グラムの懸濁液を、機械的に撹拌しながら前述の混合物に加える。安定な懸濁液が得られるまで混合した後、混合物を乳化させるために第2溶液と硫酸ナトリウム塩3グラムを加える。この第2溶液は、蒸留水100グラムと、部分的にメチル化したメチロールメラミン樹脂12グラムを含有する。この混合物を70°Cに加熱し、封入を完了させるために、連続的に撹拌しながら4~8時間にわたってこのような温度に維持する。アセトアセトアミドSigma-AldrichSaintLouis,Missouri,U.S.A.10グラムをこの懸濁液に添加する。上記の方法により分析されたものとして、60μmの平均カプセル径を得る。実施例5:ブチルアクリレート-アクリル酸コポリマーとアクリル酸の乳化剤ColloidC351、固形分25、pKa4.5~4.7、KemiraChemicals,Inc.GeorgiaU.S.A.35グラムを脱イオン水200グラムに溶解させ、混合する。水酸化ナトリウム溶液により、溶液のpHをpH5~6に調整する。部分的にメチル化したメチロールメラミン樹脂Cymel385、固形分80、CytecIndustriesWestPaterson,NewJersey,U.S.A.8グラムを乳化剤溶液に添加する。meso-5,5,7,12,12,14-ヘキサメチル-1,4,8,11-テトラアザシクロテトラデカン及びラセミ-5,5,7,12,12,14-ヘキサメチル-1,4,8,11-テトラアザシクロテトラデカンリガンド粒子の99が粒径3.65ミクロンなどの、固形の水溶性マンガン錯体と、ポリシロキサンDowCorning200登録商標60,000センチストークス0.06m2/s、DowCorningと、表1~10に列挙した材料を用いて配合された疎水性有機組成物とにより形成された200グラムの懸濁液を、機械的に撹拌しながら前述の混合物に加える。安定なエマルションが得られるまで高速で混合した後に、第2溶液及び7グラムの硫酸ナトリウム塩をこのエマルションに添加する。この第2溶液は、ポリアクリル酸乳化剤4グラムと、蒸留水120グラムと、部分的にメチル化したメチロールメラミン樹脂12グラムを含有する。この混合物を70°Cに加熱し、封入を完了させるために、連続的に撹拌しながら6時間にわたってこのような温度に維持する。アセトアセトアミドSigma-AldrichSaintLouis,Missouri,U.S.A.18グラムをこの懸濁液に添加する。上記の方法により分析されたものとして、40ミクロンの平均カプセル径を得る。実施例6:噴霧乾燥マイクロカプセルの製造R1382取り付け具を備えたIKAEurostarミキサーを180rpmの速度で10分間にわたって使用して、本明細書に開示されている1種以上の変異型のマイクロカプセルを含有する実施例1のマイクロカプセルスラリー1200gを、水700gと混合する。次に、この混合物を供給容器に移して、1.2m直径NiroProductionMinorの中で噴霧乾燥する。Watson-Marlow504U蠕動ポンプを使用してスラリーをタワーの中に供給し、100mm直径回転噴霧器を18000rpmの運転で乾燥のための並流空気流と共に使用して霧状にする。200°Cの入口温度及び95°Cの出口温度を使用してスラリーを乾燥させて微細粉末を形成する。噴霧乾燥方法で使用される機器は以下の供給元から入手することができる:IKAWerkeGmbHCo.KG,JankeandKunkel-Str.10,D79219Staufen,Germany;NiroA/SGladsaxevej305,P.O.Box45,2860Soeborg,DenarkandWatson-MarlowBredelPumpsLimited,Falmouth,Cornwall,TR114RU,England。実施例7:洗濯用液体配合物HDL封入された固形の水溶性有益剤を含有している製品配合物の非限定的な例を、下表に要約する。本明細書に開示されているようなアミン部分を含む1種以上の材料。ameso-5,5,7,12,12,14-ヘキサメチル-1,4,8,11-テトラアザシクロテトラデカン及びラセミ-5,5,7,12,12,14-ヘキサメチル-1,4,8,11-テトラアザシクロテトラデカンリガンド錯体などの水溶性マンガン錯体が封入されたスラリー実施例8;洗濯用乾燥配合物前述の実施例の粒子を含有している洗濯用乾燥配合物の非限定的な例は、下表に要約する。実施例6で製造されるような粒子実施例9:単位容量の液体以下のものは、液体組成物がPVAフィルム内に封入される単位容量の実施例である。本実施例において好適なフィルムは、MonosolM8630厚さ76μmである。1-NHあたり20個のエトキシル基を有するポリエチレンイミンMW=600。3RA=アルカリ保存性NaOHのg/投与量2meso-5,5,7,12,12,14-ヘキサメチル-1,4,8,11-テトラアザシクロテトラデカン及びラセミ-5,5,7,12,12,14-ヘキサメチル-1,4,8,11-テトラアザシクロテトラデカンリガンド錯体などの水溶性マンガン錯体が封入された0.1~5活性スラリーとして添加された、粒子本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、40mmとして開示された寸法は、約40mmを意味することを意図する。発明を実施するための形態で引用した全ての文献は、関連部分において本明細書に参考として組み込まれるが、いずれの文献の引用も、それが本発明に関して先行技術であることを容認するものとして解釈されるべきではない。本書における用語の任意の意味又は定義が、参照として組み込まれた文献における同一の用語の任意の意味又は定義と相反する限りにおいて、本書においてその用語に与えられた意味又は定義が適用されるものとする。本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのような全ての変更及び修正を、添付の特許請求の範囲で扱うものとする。"